(57)【要約】    【課題】十分な立体感を呈することができる床タイル、を構成できる床タイル片を、提供することを目的とする。    【解決手段】平面視略矩形であり、少なくとも１つの端縁１１１の、上部に、面取り加工によって面取り部分２１が、形成されており、面取り部分２１に、着色が施されており、着色された面取り部分２１の色は、床タイル片の表面部の色に対して、Ｌａｂ表色系で０．５以上の色差を有し、且つ、マンセル表色系で±０．３以上の色相差を有するように、設定されている、ことを特徴としている。【選択図】図３
2015081417.tif 000002
【特許請求の範囲】
【請求項１】
平面視略矩形の床タイル片において、
少なくとも１つの端縁の、上部に、面取り加工によって面取り部分が、形成されており、
面取り部分に、着色が施されており、
着色された面取り部分の色は、床タイル片の表面部の色に対して、Ｌａｂ表色系で０．５以上の色差を有し、且つ、マンセル表色系で±０．３以上の色相差を有するように、設定されている、
ことを特徴とする床タイル片。
【請求項２】
面取り部分が、カービング面取りからなっている、
請求項１記載の床タイル片。
【請求項３】
請求項１又は２に記載の床タイル片が、複数枚、並設されて構成されており、
少なくとも１組の隣接する床タイル片が、面取り部分を有する端縁同士を突き合わせて、配置されている、
ことを特徴とする床タイル。
【発明の詳細な説明】
【技術分野】
【０００１】
本発明は、各種の建造物等の床面に敷設される床タイル、及び、その床タイルを構成する床タイル片、に関する。
【背景技術】
【０００２】
従来から、床タイルには意匠性が求められており、それ故に、床タイルに立体感を持たせることが行われており、そのために、床タイルを構成する床タイル片の端縁の上部に面取り加工を施すことが、行われている。
【先行技術文献】
【特許文献】
【０００３】
【特許文献１】特許第４６０７６０６号公報
【特許文献２】特開２００２−２４２４１３号公報
【特許文献３】特開平８−１９９７７５号公報
【特許文献４】特許第３３６３３８５号公報
【特許文献５】特開２０１０−７７６９４号公報
【特許文献６】実開平５−８４０号公報
【特許文献７】特開平６−２４１６号公報
【特許文献８】特開２０１２−５５９９７号公報
【発明の概要】
【発明が解決しようとする課題】
【０００４】
しかしながら、床タイル片は、取り扱い性、施工性、及び生産性等の、観点から、できるだけ薄いことが望まれている。すなわち、床タイル片には、厚さに起因した制約があった。それ故、床タイル片の端縁の上部に面取り加工を施しても、床タイルは、十分な立体感を呈することができなかった。
【０００５】
本発明は、十分な立体感を呈することができる床タイル、及び、そのような床タイルを構成できる床タイル片、を提供することを目的とする。
【課題を解決するための手段】
【０００６】
本発明の床タイル片は、平面視略矩形の床タイル片において、少なくとも１つの端縁の、上部に、面取り加工によって面取り部分が、形成されており、面取り部分に、着色が施されており、着色された面取り部分の色は、床タイル片の表面部の色に対して、Ｌａｂ表色系で０．５以上の色差を有し、且つ、マンセル表色系で±０．３以上の色相差を有するように、設定されている、ことを特徴としている。
【０００７】
なお、本発明は、下記の構成（ａ）〜（ｇ）を適宜に採用するのが好ましい。
（ａ）面取り部分が形成された端縁の端面にも、面取り部分と共に、着色が施されている。
（ｂ）面取り部分に、床タイル片の表面部と共に、透明な又は半透明なコーティング層が、形成されている。
（ｃ）着色が、着色剤の塗布によって、施されている。
（ｄ）上記構成（ｂ）において、着色が、着色剤を含むコーティング層によって、施されている。
（ｅ）上記構成（ｂ）又は（ｄ）において、コーティング層が、耐摩耗性及び／又は耐汚染性を有している。
（ｆ）面取り部分が、１．５ｍｍ〜４．０ｍｍの幅を有している。
（ｇ）２．５ｍｍ〜５．０ｍｍの厚さを有している。
【０００８】
本発明の床タイルは、本発明の床タイル片が、複数枚、並設されて構成されており、少なくとも１組の隣接する床タイル片が、面取り部分を有する端縁同士を突き合わせて、配置されている、ことを特徴としている。
【発明の効果】
【０００９】
本発明者は、床タイル片の表面部と面取り部分とにおいて、色差のみならず色相差にも着目し、それらの値が特定の関係を有する場合に、薄い床タイル片であっても、看者に、十分な立体感を感じさせることを、見出した。すなわち、本発明の床タイル片においては、厚さが薄くても、面取り部分が、所定の色差及び色相差を有する着色層で、覆われているので、複数の床タイル片の、面取り部分が形成された端縁同士を当接させると、その当接部が、両側から当接面に向けて、より深くなっているように、見える。したがって、本発明の床タイル片によれば、取り扱い性、施工性、及び生産性等を損なうことなく、隣接する床タイル片の境界部が平面視で深く見える床タイルを、構成でき、それ故、床タイルに十分な立体感を付与できる。
【００１０】
本発明の床タイルによれば、十分な立体感を呈することができるので、需用者が望む意匠性を満たすことができる。
【図面の簡単な説明】
【００１１】
【図１】本発明の一実施形態の床タイルの平面図である。
【図２】図１の床タイルを構成する、本発明の一実施形態の床タイル片の、平面図である。
【図３】図２のIII−III断面図である。
【図４】図１のIV−IV断面図である。
【図５】本発明の別の実施形態の床タイル片の、図３に相当する図である。
【図６】本発明の更に別の実施形態の床タイル片の平面図である。
【図７】本発明の別の床タイルの平面図である。
【図８】本発明の更に別の床タイルの平面図である。
【図９】本発明の他の実施形態の床タイル片の、図３に相当する図である。
【図１０】図９の床タイル片を用いた床タイルの、図４に相当する図である。
【発明を実施するための形態】
【００１２】
［第１実施形態］
図１は、本実施形態の床タイルの平面図である。この床タイル１は、図２に示される床タイル片１１を９枚並設して、構成されている。床タイル片１１は、平面視正方形を有しており、床タイル１も、平面視正方形を有している。
【００１３】
図３は、図２のIII−III断面図である。床タイル片１１の４つの端縁１１１の上部には、面取り加工が施されて、所謂カービング面取りからなる面取り部分２１が形成されている。カービング面取りとは、床タイル片の上端縁の角部を丸めて形成された、床タイル片の表面から周縁へと向かって傾斜する断面曲線形状となるアール面を有する、面取り構造であり、アール面取りなどとも呼ばれている。面取り部分２１は、上縁において床タイル片１１の表面部１１０に連続しており、下縁において垂直な端面部分２２に連続している。そして、面取り部分２１及び端面部分２２には、着色が施されて、着色層３が形成されている。更に、床タイル片１１の表面部１１０と面取り部分２１と端面部分２２とには、透明なコーティング層４が、形成されている。
【００１４】
着色層３の色は、床タイル片１１の表面部１１０の色に対して、Ｌａｂ表色系で０．５以上の色差を有し、且つ、マンセル表色系で±０．３以上の色相差を有するように、設定されている。この色相差は、±０．５以上がより好ましい。なお、表面部１１０が一様の色ではなく多様な色を有している場合には、平均値が用いられる。
【００１５】
そして、床タイル１においては、図１のIV−IV断面図である図４に示されるように、隣接する床タイル片１１が、端縁１１１同士を突き合わせている。これにより、隣接する床タイル片１１の間、すなわち、隣接する床タイル片１１の境界部１０は、次のような状態となっている。
・端面部分２２同士が当接しており、当接面２２０を構成している。
・平面視で見えるのは、当接面２２０から、両側に且つ下から上に、開くように存在している、２つの面取り部分２１である。
・面取り部分２１は、所定の色差及び色相差を有する着色層３で、覆われているので、両側から当接面２２０に向けて、より深くなっているように、見える。
【００１６】
本発明においては、床タイル片１１の表面部１１０と面取り部分２１とにおいて、色差及び色相差の値が特定の関係を有する場合に、薄い床タイル片１１であっても、看者に、十分な立体感を感じさせることができた。すなわち、床タイル１においては、図１に示されるように、隣接する床タイル片１１の境界部１０が平面視で深く見えることとなる。よって、床タイル１は、十分な立体感を呈する。また、床タイル１の境界部１０は、目地棒を用いなくても、明瞭になる。
【００１７】
しかも、面取り部分２１をカービング面取りしているので、床タイル片１１を敷設した際に、目地部分による立体感を高めることができる。更に、カービング面取りの面取り部分２１に生じる陰影と、着色層３の色差及び色相差の効果とが組み合わさることによって、グラデーションに富んだ自然な立体感を表出させることができる。
【００１８】
床タイル片１１は、単層のコンポジション床タイル片が好ましいが、他の複層ビニル床タイル片やホモジニアス床タイル片でもよい。
【００１９】
床タイル片１１の厚さは、１．５ｍｍ〜１０ｍｍが好ましく、２．５ｍｍ〜５．０ｍｍが特に好ましい。何故なら、２．５ｍｍ未満の場合には、面取りのための深さを確保できないからであり、５．０ｍｍより大きい場合には、取り扱い性や施工性が悪いからである。
【００２０】
面取り部分２１の幅Ｗは、０．５ｍｍ〜１０ｍｍが好ましく、１．５ｍｍ〜４．０ｍｍが特に好ましい。何故なら、１．５ｍｍ未満の場合には、境界部１０すなわち目地が細いために立体感が出にくいからであり、４．０ｍｍより大きい場合には、目地が太すぎて違和感が出てくるからである。
【００２１】
面取り部分２１を形成するための面取り加工としては、例えば次の方法を採用できる。
・各種の回転刃で削る
・温度を加えながらプレスで打ち抜く（特許文献１参照）
・プレス成型
・高周波加工
・エンボスロール加工
【００２２】
上記の面取り加工によれば、例えば次の形状を有する面取り部分を形成できる。
・カービング面取り…図３、図４、図９、及び図１０に示されるように、面取り部分２１が、曲線形状を有している。この面取り加工には、例えば、回転刃や、特許文献１記載の方法などが、好適に用いられる。
・削り面取り…図５に示されるように、面取り部分２１が、直線形状を有している。この面取り加工には、回転刃などによって所定の角度で削る方法などが、好適に用いられる。
【００２３】
着色剤としては、例えば着色インクを用いるのが好ましい。着色インクは、アクリル絵の具と水とエポキシ樹脂等とを、所望の色を呈するような割合で混合して、得られる。
【００２４】
着色の方法としては、例えば次の方法を採用できる。
・スプレーガンによる連続塗布
・ローラーによる連続塗布
・スプレー、スポンジ、筆等による、手塗り塗布
【００２５】
コーティング層４の厚さは、１μｍ〜５００μｍが好ましく、１０μｍ〜４０μｍが特に好ましい。何故なら、１０μｍ未満の場合には、耐久性が不十分であるからであり、４０μｍより大きい場合には、床タイル片１１が反りやすくなるからである。
【００２６】
コーティング層４を構成するコーティング材料としては、優れた、耐摩耗性及び／又は耐汚染性を、有する材料を用いるのが、好ましい。優れた耐汚染性を有する材料としては、ウレタン系、エポキシ系、アクリル系等の、紫外線硬化樹脂を用いるのが、好ましいが、フッ素樹脂、シリコン樹脂等を、用いることもできる。優れた耐摩耗性を有する材料としては、紫外線硬化樹脂にアルミナ等の無機物を添加してなる材料を、用いることができる。コーティング材料は、透明が好ましいが、半透明でもよい。
【００２７】
コーティング材料として、優れた耐汚染性を有する材料を用いると、境界部１０に溜まる汚れを容易に除去でき、床タイル片１１の立体感を長期間にわたって維持することができる。
【００２８】
コーティング材料として、優れた耐摩耗性を有する材料を用いると、長期のメンテナンスフリーを実現できる。耐摩耗性としては、具体的には、テーバー摩耗試験において、５００回転以上耐えること、すなわち、５００回転後に表面部１１０をステイン染色液で染色した場合に５０％以上が染色されないこと、が好ましい。なお、テーバー摩耗試験は、JIS A 1453-1973「建築材料及び建築構成部分の摩耗試験方法（研磨紙法）」であり、測定装置としては、「アプレーションテスター」（ＴＡＢＥＲ社製）が用いられる。
【００２９】
コーティング層４は、通常は、艶を有しているが、艶を消す場合には、コーティング材料である紫外線硬化樹脂にシリカを添加すればよい。
【００３０】
コーティング方法としては、例えば次の方法を採用できる。
・ロールコーターによる連続塗布
・フローコーターによる連続塗布
・スプレーガンによる連続塗布
【００３１】
［別の実施形態］
（１）床タイル片１１の面取り部分２１は、カービング面取りに限るものではなく、図５に示されるような削り面取りでもよい。削り面取りを用いた場合は、面取り部分２１と表面部１１０との境界が明瞭に区別されるので、直線的な立体感を表出させることができる。
【００３２】
（２）床タイル片１１の面取り部分は、４つの端縁の全てに形成する必要はなく、例えば、図６に示されるような連続する２つの端縁のみに形成してもよい。図６の床タイル片１１を用いると、例えば、図７に示されるような床タイル１を構成できる。境界部１０は、面取り部分２１が形成された端縁１１１同士を突き合わせて、構成されている。
【００３３】
（３）床タイル１を構成するのに用いる床タイル片１１は、１種類に限るものではなく、例えば、図８に示される床タイル１のように、長方形の５種類の床タイル片ａ、ｂ、ｃ、ｄ、ｅを用いてもよい。
・床タイル片ａ…１つの短辺の端縁のみに面取り部分２１が形成されている。２枚用いられている。
・床タイル片ｂ…１つの長辺の端縁のみに面取り部分２１が形成されている。２枚用いられている。
・床タイル片ｃ…隣接する２辺の端縁のみに面取り部分２１が形成されている。４枚用いられている。
・床タイル片ｄ…２つの短辺及び１つの長辺の端縁のみに面取り部分２１が形成されている。２枚用いられている。
・床タイル片ｅ…１つの短辺及び２つの長辺の端縁のみに面取り部分２１が形成されている。２枚用いられている。
【００３４】
（４）床タイル片１１の平面視形状は、正方形及び長方形に限らず、三角形、菱形、六角形などの多角形、でもよい。
【００３５】
（５）着色層３は、第１実施形態では、面取り部分２１及び端面部分２２に形成されているが、図９に示されるように、面取り部分２１のみに形成してもよい。図１０は、そのような床タイル片１１の端縁１１１を突き合わせた状態を示す断面図である。なお、第１実施形態によれば、隣接する床タイル片１１の設置高さにずれがあった場合でも、境界部１０においては、平面視で着色層３のみが見え、着色層３を形成する前の端面の色が見えることはない。したがって、床タイル片１１は、床面に、ある程度の不陸があった場合でも、不陸を目立たなくできるとともに本発明の奏する立体感を維持することができる。
【実施例】
【００３６】
［実施例１］
（床タイル片１１）
次のように製造した。
・タイル材…所定寸法を有する、東リ株式会社の厚木工場製の製品名「マチコＶ」（ＭＶ３８のモツル無し）を用意した。所定寸法は、縦３０３ｍｍ×横３０３ｍｍ×厚さ３ｍｍであった。このタイル材の表面部は、Ｌａｂ表色系で４０以上のＬ値を有する淡色を、有している。
・面取り加工…回転刃を用いて、４つの端縁を切削して、面取り部分２１を形成した。面取り部分２１は、図１に示されるようなカービング面取りであり、高さＨ：２．０ｍｍ×幅Ｗ：３．３ｍｍであった。
・着色…エアーブラシを用いて、着色インクを、面取り部分２１及び端面部分２２に噴霧して、着色層３を形成した。着色インクは、アクリル絵の具、水、及びエポキシ樹脂等を、所望の色を呈するような配合で混合して、得た。本実施例では、アクリル絵の具、水、エポキシ樹脂、及び硬化剤を、１０：９：６：６で配合した。
・コーティング…ロールコーターを用いて、表面部１１０、面取り部分２１、及び端面部分２２に、紫外線硬化樹脂を塗布して、コーティング層４を形成した。紫外線硬化樹脂としては、ウレタン系硬化樹脂を用いた。なお、本実施例では、紫外線硬化樹脂に数μｍのシリカを３〜１０重量％添加し、これにより、コーティング層４を艶無しとした。更に、本実施例では、紫外線硬化樹脂にアルミナを数十％添加し、これにより、コーティング層４に耐摩耗性を付与した。
【００３７】
（測色）
床タイル片１１の面取り部分２１及び表面部１１０の色を測定した。
・測定装置…大日精化工業株式会社製の「カラコムシステム」を用いた。分光光度計部分は、コニカミノルタ製の製品番号「ＣＭ−３６００ｄ」を用いた。
・測定方法
（１）分光光度計の開口径を７ｍｍに変更した。
（２）表面部１１０の任意の５カ所を測定し、平均値を求めた。
（３）面取り部分２１の任意の５カ所を測定し、平均値を求めた。
（４）測定データに基づいて、Ｌａｂ表色系のａ値、ｂ値、Ｌ値（明度）、及びΔＥ値（色差）を求めるとともに、マンセル表色系のＨ値、Ｖ値、Ｃ値、ΔＨ値（色相差）、ΔＶ値（明度差）、及びΔＣ値（彩度差）を求めた。なお、具体的には、次式により求めた。
・ΔＥ＝（Δａ２＋Δｂ２＋ΔＬ２）１／２
・ΔＨ＝（面取り部分２１のＨ）−（表面部１１０のＨ）
・ΔＶ＝（面取り部分２１のＶ）−（表面部１１０のＶ）
・ΔＣ＝（面取り部分２１のＣ）−（表面部１１０のＣ）
【００３８】
（光沢測定）
表面部１１０の光沢を、次のように測定した。
・測定装置…株式会社堀場製作所製の製品名「ＧＬＯＳＳ  ＣＨＥＣＫＥＲ」、製品番号「ＩＧ−３２０」を用いた。
・測定方法
（１）校正板をセットして、校正を行った。
（２）表面部１１０の任意の５カ所を測定し、平均値を求めた。
【００３９】
（床タイル１）
床タイル片１１を用いて、図１に示される床タイル１を構成した。
【００４０】
［実施例２、３、４］
次の点のみが実施例１と異なっている。すなわち、コーティング層４を形成する紫外線硬化樹脂にシリカを添加しなかった。よって、表面部１１０は、艶を有している。
【００４１】
［実施例５］
次の点のみが実施例１と異なっている。すなわち、タイル材として、所定寸法を有する、東リ株式会社の伊丹工場製の製品名「グラノーブル」（ＧＮＴ７５０６）を用意した。所定寸法は、縦３０３ｍｍ×横３０３ｍｍ×厚さ３ｍｍであった。このタイル材の表面部は、Ｌａｂ表色系で４０未満のＬ値を有する濃色を、有している。
【００４２】
［実施例６］
次の点のみが実施例５と異なっている。すなわち、コーティング層４を形成する紫外線硬化樹脂にシリカを添加しなかった。よって、表面部１１０は、艶を有している。
【００４３】
［比較例１、４、５］
次の点のみが実施例１と異なっている。すなわち、面取り部分に着色が施されておらず、コーティング層も形成されていない。
【００４４】
［比較例２］
次の点のみが実施例１と異なっている。すなわち、面取り部分に着色が施されていない。
【００４５】
［比較例３］
次の点のみが実施例２と異なっている。すなわち、面取り部分に着色が施されていない。
【００４６】
［比較例６］
次の点のみが実施例５と異なっている。すなわち、面取り部分に着色が施されておらず、コーティング層も形成されていない。
【００４７】
［比較例７］
次の点のみが実施例５と異なっている。すなわち、面取り部分に着色が施されていない。
【００４８】
［比較例８］
次の点のみが実施例６と異なっている。すなわち、面取り部分に着色が施されていない。
【００４９】
［測定結果］
測定結果を、表１及び表２に示す。なお、表において、「面取り部分着色」の欄には、着色の有無が記載されており、「コーティング層（艶）」の欄には、コーティング層の有無が記載されていると共に、コーティング層が有る場合には、艶の有無が記載されている。「艶消し」は艶が無いことを意味する。
【００５０】
【表１】
2015081417.tif 000003
【００５１】
【表２】
2015081417.tif 000004
【００５２】
実施例１、２、比較例１、実施例５、６、及び比較例６の、表面部１１０の光沢度を、表３に示す。
【００５３】
【表３】
2015081417.tif 000005
【００５４】
［立体感の評価］
・評価方法…４人の評価者が目視にて境界部１０の立体感を確認した。
・評価基準…図１の構成の床タイル１において、立体的に見えた場合を「○」、立体的に見えなかった場合を「×」とした。評価結果を表４に示す。
【００５５】
【表４】
2015081417.tif 000006
【００５６】
実施例１〜６の床タイル１は、十分な立体感を呈した。
【産業上の利用可能性】
【００５７】
本発明の床タイル片は、十分な立体感を呈することができる床タイルを構成できるので、産業上の利用価値が大である。
【符号の説明】
【００５８】
１  床タイル  １１  床タイル片  １１０  表面部  １１１  端縁  ２１  面取り部分  ２２  端面部分  ３  着色層  ４  コーティング層
【図１】
2015081417.tif 000007
【図２】
2015081417.tif 000008
【図３】
2015081417.tif 000009
【図４】
2015081417.tif 000010
【図５】
2015081417.tif 000011
【図６】
2015081417.tif 000012
【図７】
2015081417.tif 000013
【図８】
2015081417.tif 000014
【図９】
2015081417.tif 000015
【図１０】
2015081417.tif 000016